(57)【要約】本発明は、無機質充填剤をポリジアルキルシロキサンおよび脂肪酸によって処理し、それによって疎水性充填剤を得る方法、およびフィルム、特に通気性フィルムを製造するためのポリマー中へのその使用に関する。【特許請求の範囲】
【請求項１】
充填剤の表面処理が２ステップで実施され、第１ステップ（前処理）が少なくとも１種類のポリジアルキルシロキサンによる処理を含み、第２ステップが少なくとも１種類の、１０個を超える炭素原子を含む脂肪酸による処理を含み、２ステップを同時に実施し得ることを特徴とする、ポリマー中に取り込まれるのに適するようにし、それによっていわゆる「通気性」フィルム、特にポリオレフィンのフィルムが作製されるようにする、疎水性特性を付与するために無機質充填剤を処理する方法。
【請求項２】
脂肪酸が決して先に充填剤に接触しないことを保証するように注意を払って、２種類の添加が同時に実施できることを特徴とする請求項１に記載の方法。
【請求項３】
最初にポリジアルキルシロキサンを、次いで直後に脂肪酸を加えることができることを特徴とする請求項２に記載の方法。
【請求項４】
操作を２つの明確に別のステップで実施する、すなわちポリジアルキルシロキサンを添加し、次に脂肪酸を添加することを特徴とする請求項１に記載の方法。
【請求項５】
大理石もしくは方解石、またはその混合物などの充填剤を処理することを特徴とする請求項１から４のいずれか一項に記載の方法。
【請求項６】
沈降炭酸カルシウム、タルク、カオリン、水酸化マグネシウム、粘土、シリカ、アルミナ、硫酸バリウム、雲母、酸化カルシウム、酸化アルミニウム、その混合物などの充填剤を処理することを特徴とする請求項１から４のいずれか一項に記載の方法。
【請求項７】
式（Ｒ）３−Ｓｉ−Ｏ−［（Ｒ）２−Ｓｉ−Ｏ］ｎ−Ｓｉ−（Ｒ）３（そのアルキル基Ｒは、Ｃ１〜４である）のポリジアルキルシロキサンを使用することを特徴とする請求項１から６のいずれか一項に記載の方法。
【請求項８】
アルキル基Ｒがメチル基であることを特徴とする請求項７に記載の方法。
【請求項９】
ポリジメチルシロキサンが５０〜１００，０００センチストークスの間、好ましくは３００〜５０００の間、より好ましくは約１０００の動粘度を有することを特徴とする請求項８に記載の方法。
【請求項１０】
脂肪酸として、１０個を超える炭素原子を有する任意の脂肪酸、最も好ましくはステアリン酸、パルミチン酸、ベヘン酸、およびその混合物を使用することができることを特徴とする請求項１から９のいずれか一項に記載の方法。
【請求項１１】
方法の実施が以下：
高速度のミキサーを使用し、その中に粉にした充填剤を入れ、
温度約１００℃でポリジアルキルシロキサンを５分間にわたって加え、この５分間の最後に、
脂肪酸を加える
ように行われることを特徴とする請求項１から１０のいずれか一項に記載の方法。
【請求項１２】
充填剤として大理石または方解石、あるいはその混合物、ポリジアルキルシロキサンとしてポリジメチルシロキサン、および１０個を超える炭素原子を有する脂肪酸としてステアリンが使用されることを特徴とする請求項１から１１のいずれか一項に記載の方法。
【請求項１３】
ポリジアルキルシロキサンを乾燥充填剤の重量で１００〜２０００ｐｐｍ、好ましくは２００〜１０００、最も好ましくは約５００を使用することを特徴とする請求項１から１２のいずれか一項に記載の方法。
【請求項１４】
脂肪酸を乾燥充填剤の０．６〜１．４重量％、好ましくは０．８〜１．２重量％を使用することを特徴とする請求項１から１３のいずれか一項に記載の方法。
【請求項１５】
請求項１から１４のいずれか一項に記載の方法によって処理されることを特徴とする無機質充填剤。
【請求項１６】
大理石、方解石、沈降炭酸カルシウム、タルク、カオリン、水酸化マグネシウム、粘土、シリカ、アルミナ、硫酸バリウム、雲母、酸化カルシウムもしくは水酸化カルシウム、酸化アルミニウム、またはその混合物から選択され、大理石、方解石、またはその混合物から優先的に選択されることを特徴とする請求項１５に記載の無機質充填剤。
【請求項１７】
高い流動性、すなわち「積上げ法」と呼ばれる方法によって測定して０．９８以下の傾斜角比を有し、２〜６ｍ２／ｇの間の比表面積、および１０マイクロメートル未満、好ましくは８マイクロメートル未満のトップカット粒状分布を有することを特徴とする請求項１６に記載の無機質充填剤。
【請求項１８】
高い疎水性を有し、すなわち０．９〜１の間の濁度指数、および０．７〜１の間の泡指数を有し、２つの指数が「発泡法」と呼ばれる方法によって測定され、また低い吸湿量、すなわち吸湿法として知られている方法によって測定して０．４２ｍｇ／ｍ２以下の吸湿量を有することを特徴とする請求項１６に記載の無機質充填剤。
【請求項１９】
業界のいずれの分野でも、特に充填剤に疎水性を必要とする分野における、請求項１８に従って処理された充填剤の適用。
【請求項２０】
いわゆる通気性フィルムの製造における、請求項１８に従って処理された充填剤の適用。
【請求項２１】
前記充填剤が請求項１８に従って処理されることを特徴とする、少なくとも１種類の上記のタイプの無機質充填剤を含む、ポリオレフィンのいわゆる「通気性」フィルムを製造する方法。
【請求項２２】
ポリマーマトリックスが、ポリオレフィンから単独または混合物で選択され、前記ポリオレフィンが以下のものの中から選択することができる：低密度線状ポリエチレン、低密度ポリエチレン、高密度ポリエチレンおよびポリプロピレン、ことを特徴とする請求項２１に記載の方法。
【請求項２３】
処理された充填剤を合計重量に対して２０〜８０重量％、好ましくは４５〜６０重量％、特にほぼ５０重量％含む、マスターバッチまたは混合物が生成されることを特徴とする請求項２１または２２に記載の方法。
【請求項２４】
前記ポリマーがフィルムの形態にされ、前記フィルムが一軸または二軸延伸（または配向）を受けることを特徴とする請求項２１から２３のいずれか一項に記載の方法。
【請求項２５】
請求項２１または２４のいずれか一項に記載の方法によって、非延伸、あるいは一軸または二軸延伸の状態で得られることを特徴とするフィルム。
【請求項２６】
「色むらビューア」法と呼ばれる方法に従って測定して、１０未満の色むら指数を有することを特徴とする請求項２５に記載のフィルム。
【請求項２７】
少なくとも１種類の請求項２６に記載のフィルムを含み、特に使い捨ておむつおよび同様の製品など水または水性流体を吸収する製品を含むことを特徴とする物品。
【請求項２８】
請求項１から１４のいずれか一項に記載の方法を実行することとの関連で得られることを特徴とする、ポリオレフィンおよび充填剤のマスターバッチまたは混合物。
【請求項２９】
ＩＳＯ  １１３３に従って測定したメルト体積流量が９ｃｍ３／１０ｍｉｎを超え（温度１９０℃、荷重５ｋｇ、ダイ直径２．０９５ｍｍ）、かつ熱安定性が高い、すなわち熱安定性が、細片法として知られている方法により、無変色の細片長さが２０ｃｍ以上であることによって表わされる、ことを特徴とする請求項２８に記載のポリオレフィンおよび充填剤のマスターバッチまたは混合物。
【請求項３０】
請求項２８または２９に記載のマスターバッチの、いわゆる通気性フィルムの製造における適用。
【請求項３１】
充填剤が請求項１８に従い、マスターバッチが請求項２９に従うことを特徴とする、請求項２１から２４のいずれか一項に記載の、ポリオレフィンのいわゆる「通気性」フィルムを製造する方法。
【請求項３２】
フィルム以外の形態であっても、少なくとも１種類の請求項１７または１８のいずれか一項に記載の充填剤を含むポリオレフィン物品。
【請求項３３】
任意の産業部門、特に充填剤に疎水性を必要とする部門における、請求項２５または２６に記載のフィルムまたは請求項３２に記載の物品の適用。
【発明の詳細な説明】
【技術分野】
【０００１】
本発明は、処理された無機質充填剤、特に処理された炭酸塩、特に炭酸カルシウムの技術分野、および業界でのその用途に関する。
【０００２】
より詳細には、本発明は、このような充填剤を疎水性にし、それをポリマーに取り込むために、たとえばフィルム、たとえば使い捨ておむつや同様の製品などの物品中にそれ自体取り込まれる、特に「通気性」フィルムの製造のために、該充填剤を処理することに関する。
【０００３】
上記分野における産業用途を実現するために、優れた疎水性および水および水性液体への優れた撥水性を有し、適当なポリマー、一般にポリオレフィン、またはポリオレフィンの混合物もしくは組合せ中に、混合または「配合する」ことのできる無機質充填剤、特に炭酸カルシウムを生成する必要がある。
【背景技術】
【０００４】
いわゆる「通気性」フィルムは、当業者には上記用途、ならびにそれに必要な特性が良く知られている。
【０００５】
特にそれらは非常に優れた水蒸気透過特性（このことは、それらがいわゆる「通気性」フィルム特性に相当する）を有しなければならないことが知られている。取り込まれた充填剤が、特に一軸または二軸延伸中に、ミクロ細孔を作り出し、これが「通気性」特性を増大するのに貢献すると考えられる。したがって、得られた最終生成物およびその特性中で充填剤が最も重要である。
【０００６】
この観点から、充填剤粒子のアスペクト比（長さと平均直径の間の比）は、１に近くなければならない。充填剤は、１０マイクロメートル未満の「トップカット」粒度分布であって、粗い粒子、特に直径が約１０マイクロメートルより大きなものを含んではならず、また充填剤は、相当球直径が０．５マイクロメートル未満の粒子をわずかな比率しか含んではならず、すなわち充填剤のＢＥＴ比表面積が、６ｍ２／ｇ未満でなければならない。
【０００７】
当然、考えることのできる処理は、現在の規制に矛盾してはならない。
【０００８】
このタイプの製品が関係するほとんどすべての用途で、取り込まれた充填剤が一軸または二軸延伸または配向することに対して、プラスチックフィルムの適合性が損なわれないことも必要である。ポリマーに混合中に予測可能な供給量の問題を引き起こさないために、充填剤の流動性が優れていることも必要である。当然充填剤がポリマーと容易に混合して、ポリマーマトリックス中に均一に分散することができる必要もあり、これができないと最終フィルムが不均質となる。ポリマーに取り込まれている間、処理された充填剤は、フィルム中に濁った、力学的に不均質な領域を生じさせるガス状物質を発生してはならない。
【０００９】
得られたフィルムの色の均一性に処理が影響しない、すなわち色むら（ｍｏｔｔｌｉｎｇ）の無いフィルムが得られる必要もある。
【００１０】
こうした充填剤の処理に関連する問題および必要条件は数多く、複雑で、時には矛盾していることが分かる。
【００１１】
当該分野では、ステアリン酸によって処理された炭酸カルシウムが知られている。たとえば、Ｒ．Ｒｏｔｈｏｎ、「Ｐａｒｔｉｃｕｌａｔｅ−Ｆｉｌｌｅｄ  Ｐｏｌｙｍｅｒ  Ｃｏｍｐｏｓｉｔｅｓ」、Ｌｏｎｇｍａｎ、Ｈａｒｌｏｗ、１９９５、Ｃｈ．４が引用される。
【００１２】
シランによって処理された充填剤も知られている（Ｅ．Ｐ．Ｐｌｕｅｄｄｅｍａｎｎ、Ｓｉｌａｎｅ  Ｃｏｕｐｌｉｎｇ  Ａｇｅｎｔｓ、Ｐｌｅｎｕｍ  Ｐｒｅｓｓ、ニューヨーク、１９８２）。
【００１３】
Ｈ−ＳｉＯ−結合を有するオルガノポリシロキサンによって処理された充填剤も知られている（ＥＰ０，２５７，４２３）が、これは、いわゆる通気性フィルムの分野で使用できる充填剤を得ることは不可能である。
【００１４】
ステアリン酸で、次いでシロキサンで処理された充填剤も知られているが、用途は全く異なる。
【００１５】
しかし、現在のシランによる処理では、メタノールの放出を引き起こしている。
【００１６】
すなわち、論文「ＮＭＲ  Ｓｐｅｃｔｒｏｓｃｏｐｉｃ  Ｉｎｖｅｓｔｉｇａｔｉｏｎｓ  ｏｎ  ｔｈｅ  Ｈｙｄｒｏｌｙｓｉｓ  ｏｆ  Ｆｕｎｃｔｉｏｎａｌ  Ｔｒｉａｌｃｏｘｙｓｉｌａｎｅｓ」、Ｚｅｉｔｕｎｇ  ｆｕｒ  Ｎａｔｕｒｆｏｒｓｃｈｕｎｇ出版、５４ｂ、１５５〜１６４頁（１９９９）にメタノールの放出が記述されている。
【００１７】
ＷＯ９９／６１５２１には、より優れた疎水性を得るために表面を処理した炭酸塩が記述されている。処理には、ＷＯ９９／２８０５０と同様にステアリン酸が使用される。
【００１８】
ＷＯ９６／２６２４０には、脂肪酸単独、あるいは脂肪酸およびシロキサン誘導体で処理した後の難燃性充填剤が記述されている。探索した用途は、ポリマーに不燃性が必要とされる分野にある。
【００１９】
ＪＰ５７  １８２３６４には、建設材料用の表面（ｆａｃａｄ）コーティングとして使用する充填剤が記述されており、前記コーティングは水不浸透性であり、合成樹脂、および難燃剤で処理した充填剤が共に含まれる。この樹脂は酢酸ビニル誘導体、またはアクリル酸塩／酢酸ビニルコポリマーであり、これらは、一軸方向または二軸方向に配向するには適当でなく、通気性フィルムは意図されていない。この充填剤は、非常に高い粒度分布を有し、最高で１００マイクロメートルに達する。例示された処理として、アクリル樹脂上のステアリン酸およびメチルセルロースが示されている。
【００２０】
ＷＯ９８／２９４８１も知られており、通気性フィルムを記述しており、充填剤として炭酸カルシウムを取り込んでいる。この文献は、いわゆる通気性フィルムの特性に関連した概論に関して参照することができる。充填剤に関しては、この特許は、ポリマーマトリックス中のバルクフローおよび分散性を促進させるために、ステアリン酸またはベヘン酸など脂肪酸で処理することができることのみを示している。
【００２１】
ＪＰ５２  ３９３７７は、充填剤を調製するためにステアリンを使用するが、樹脂マトリックスのための優れた物理的特性を得るためであることが記述されている。
【００２２】
ＷＯ００／１２４３４には、使用者に適した通気性フィルムを得るための充填剤の調製用に、乾燥剤、特にＣａＯの使用が記述されている。
【００２３】
したがって、通気性フィルムに向けられた従来技術は、ステアリン酸またはＣａＯタイプの乾燥剤製品による処理が使用されている。ステアリン酸は、充填剤の処理にも使用されているが、全体として異なる用途である。脂肪酸およびシランの組合せも使用されている。
【００２４】
したがって、「コーティング」を形成するために、脂肪酸単独、または脂肪酸とシランの組合せにより充填剤を処理する点を除いては、従来技術には際立った傾向が無かった。
【発明の開示】
【発明が解決しようとする課題】
【００２５】
したがって、通気性フィルムを改善し、特に色むらが無く、空間の無いフィルムを得るため、ならびにこうしたフィルムを含む処理された充填剤の改善のための、不断の研究、およびしたがって重要な認識された必要性が存在している。
【課題を解決するための手段】
【００２６】
本発明は、充填剤の表面処理が２ステップで実施され、第１ステップ（前処理）が少なくとも１種類のポリジアルキルシロキサンによる処理を含み、第２ステップが少なくとも１種類の、１０個を超える炭素原子を含む脂肪酸による処理を含み、２ステップを同時に実施し得ることを特徴とする、疎水性特性をそれに付与するために無機質充填剤を処理し、ポリマー中に取り込まれるのに適するようにし、それによっていわゆる「通気性」フィルム、特にポリオレフィンのフィルムを作製するための方法に関する。
【００２７】
したがって、本発明は、無機質充填剤を上記のように処理し、これにより驚くべきことには、まず始めにポリジアルキルシロキサンによる前処理、次いでステアリン酸など脂肪酸による処理を組み合わせる方法に関する。
【００２８】
これら２種類の処理の組合せは、この順序で、以下に例示するように、２種類の処理剤間の相乗効果により、特別な特性のセットをもたらす。
【００２９】
実際には、最初にポリジアルキルシロキサンを、次いで直後に脂肪酸を加える。
【００３０】
しかし、ある場合は、２種類の添加を同時に作用させることが可能であるが、脂肪酸が決して先に充填剤に接触しないことを保証するように注意を払う必要がある。
【００３１】
通常、２つの明確に別のステップで操作するのが好ましく、すなわち、ポリジアルキルシロキサンを添加し、次に脂肪酸を添加する。
【００３２】
したがって、本出願人は本願の残りの部分を通して、２つのステップの処理とは、２種類の化合物の添加を、たとえ短い間隔でも時間が分かれた２ステップで行うか、脂肪酸がポリジアルキルシロキサンより前に充填剤と接触することが無いことを前提に、ほぼ同時に行う処理を意味する。
【００３３】
より詳細には、本発明は、大理石、方解石等の天然の炭酸カルシウムまたはその混合物に理想的に適用される。
【００３４】
しかし、本発明は、沈降炭酸カルシウム、タルク、カオリン、水酸化マグネシウム、ならびに粘土、シリカ、アルミナ、硫酸バリウム、雲母、酸化カルシウムもしくは水酸化カルシウム、酸化アルミニウム、その混合物等からなるタイプの様々な充填剤等の充填剤にも適用される。
【００３５】
他方、チョークは良い結果をもたらさない、このことは本発明が成功する確率は当然のことと絶対的に思い込んではならなかったことを明らかに示している。
【発明を実施するための最良の形態】
【００３６】
好ましい実施形態によれば、式：（Ｒ）３−Ｓｉ−Ｏ−［（Ｒ）２−Ｓｉ−Ｏ］ｎ−Ｓｉ−（Ｒ）３（そのアルキル基Ｒが、Ｃ１〜４である）のポリジアルキルシロキサンを使用する。
【００３７】
特に好ましくは、基Ｒがメチル基であるポリジメチルシロキサン（ＰＤＭＳ）を使用する。
【００３８】
好ましい実施形態によると、動粘度が５０〜１００，０００センチストークス（ｃＳｔ）の間、好ましくは３００〜５０００ｃＳｔの間、非常に好ましくは約１０００ｃＳｔのポリジメチルシロキサンを使用する
最も優れた疎水性は、ほぼ７００ｃＳｔ〜１３００ｃＳｔの間で得られる。
【００３９】
脂肪酸としては、１０個を超える炭素原子を有する任意の脂肪酸、最も好ましくはステアリン酸、パルミチン酸、ベヘン酸、およびその混合物を使用することができる。
【００４０】
好ましい、当然非限定的な実施形態によると、本発明による方法は以下のように実行される。
【００４１】
高速度のミキサーを使用し、その中に粉にした充填剤を入れる。
【００４２】
温度約１００℃で、ポリジアルキルシロキサンを５分間にわたって加え、この５分間の最後に、
脂肪酸を加える。
【００４３】
これに関しては、ポリジアルキルシロキサンは、混合物に非粘着性を与えるという利益を有し、混合物がミキサーの壁に付着しない（しかしポリジアルキルシロキサンを使用しないと付着する）ことに留意されたい。
【００４４】
上記の方法は、好ましくは、充填剤として大理石または方解石、あるいはその混合物に、ポリジアルキルシロキサンとしてポリジメチルシロキサンに、および１０個を超える炭素原子を有する脂肪酸として、ステアリン（ほぼ６５％ステアリン酸、および３５％のパルミチン酸の混合物）に適用可能である。
【００４５】
他の好ましい実施形態によると、ポリジアルキルシロキサンを乾燥充填剤の重量で１００〜２０００ｐｐｍ、好ましくは２００〜１０００、最も好ましくは約５００を使用する。
【００４６】
他の好ましい実施形態によると、脂肪酸を乾燥充填剤の乾燥重量で０．６％〜１．４％、好ましくは０．８％〜１．２％を使用する。
【００４７】
本発明はまた、本発明に従った方法によって処理されたことを上記のように特徴とする、上記の充填剤に関する。
【００４８】
本発明は、より詳細には流動性が高く、ＢＥＴ比表面積が２〜６ｍ２／ｇの間であり、１０マイクロメートル未満のトップカット粒度分布であり、好ましくは８マイクロメートル未満であることを特徴とする、このタイプの充填剤に関する。
【００４９】
高流動性の充填剤とは、本出願人は、「積上げ法」と呼ばれる以下の方法で測定された傾斜角比（処理充填剤の傾斜角比と非処理充填剤の傾斜比との比）が、０．９８以下である充填剤を意味する。
【００５０】
実際には、粉末の流動性を表わす傾斜角比の測定は、１５０ｇの粉末を秤量して実施される。次いで粉末を長さ４５ｃｍの振動性フィーダ中に置く。フィーダの定常振動をレベル８に調製することにより粉末が前方に、へりを超えて、フィルム上に移動して、粉末の堆積が生じ、これが充填剤の関数である。この場合、傾斜角αは、ｔａｎα＝堆積高さ／堆積半径によって計算される。
【００５１】
角度が少ないほど、粉末の流動性が高い。
【００５２】
より詳細には本発明は、高い疎水性を有し、すなわち０．９〜１の間の濁度指数、および０．７〜１の間の泡指数を有し、２つの指数は、以下に説明する「発泡（ｗｈｉｚｚｉｎｇ）法」と呼ばれる方法によって測定され、また低い吸湿量、すなわち以下に説明する吸湿法と呼ばれる方法で測定して０．４２ｍｇ／ｍ２以下の吸湿量を有することを特徴とする前記充填剤に関する。
【００５３】
本発明による充填剤の疎水性を測定するために、いわゆる発泡法は、疎水性を測定する試料０．５ｇを、脱塩水３ｍｌを含む振とう試験管中に導入することからなる。２０００ｒｅｖ／ｍｉｎで５秒間攪拌した後、ＵＶおよび可視光分光器によって測定された濁度を０〜１の間で較正する。濁度指数０は、濁った上澄み液に対応し、濁度指数１は、いかなる濁りも無い透明な水に対応する。
【００５４】
第２ステップでは、２０００ｒｅ／ｍｉｎで５秒間攪拌下、希釈試料に濃度１８重量％の塩酸０．５ｍｌを加える。
【００５５】
その結果、酸の作用により二酸化炭素の放出が引き起こされる。較正目盛の一端では、強酸の作用で二酸化炭素が多量放出され泡が多量存在して、泡指数が０、および疎水性が０に対応し、一方、較正目盛の他端では完全に疎水性の生成物は、二酸化炭素の放出も、いかなる泡も引き起こさず、この場合泡指数は１である。
【００５６】
吸湿法と呼ばれる、以下に述べる方法は、被験粉末試料を、始めに相対湿度１０％の室温の雰囲気に５時間置き、次いで相対湿度９０％の雰囲気に２時間置いて、重量増加を測定することに基づく。
【００５７】
被験試料のＢＥＴ比表面積が分かれば、単位表面当たりの吸水量ｇ／ｍ２が決まる。
【００５８】
本発明はまた、業界のいずれの分野でも、特に充填剤に疎水性を必要とする分野における、これらの処理された充填剤のすべての応用例に関する。
【００５９】
本発明に従って処理された充填剤は、有利には単独または混合物でポリオレフィンに取り込まれ、前記ポリオレフィンは、以下のものの中から非限定的に選択することができる：低密度線状ポリエチレン、低密度ポリエチレン、高密度ポリエチレンおよびポリプロピレン、ならびにその混合物。
【００６０】
ポリオレフィンまたはポリオレフィンの適当な混合物中への取込みは、知られている装置中で、当業者には知られている方式で実施される。
【００６１】
同様に、充填剤を含む通気性フィルムの製造、特にその一軸または二軸延伸に対して、同じ一般用途を取り扱っているＷＯ９８／２９４８１を参照することができる。
【００６２】
実際、本発明は、少なくとも１種類の上記のタイプの無機質充填剤を含み、前記充填剤がやはり上記の方法によって処理されたことを特徴とする、ポリオレフィンのいわゆる「通気性」フィルムの製造方法にも関する。
【００６３】
本発明によると、処理された充填剤を合計重量に対して２０〜８０重量％、好ましくは４５〜６０重量％、特にほぼ５０重量％含む、マスターバッチまたは「混合物」が生成される。
【００６４】
好ましい実施形態によると、前記フィルムは一軸または二軸延伸（または「配向」）を受ける。
【００６５】
本発明はまた、少なくとも１種類のこうしたフィルムを含む物品、特に使い捨ておむつおよび同様の製品など水または水性流体を吸収する製品に関する。
【００６６】
こうした製品の製造は、当業者には、フィルム延伸方法であることが良く知られている。
【００６７】
本発明はまた、こうして非延伸、あるいは一軸または二軸延伸の状態で得られたフィルムに関する。
【００６８】
本発明は、ポリオレフィンと、本発明に従って処理された充填剤のマスターバッチまたは「混合物」、すなわちフィルムの形態にする前のものにも関する。
【００６９】
より詳細には本発明は、ＩＳＯ  １１３３に従って測定したメルト体積流量（ＭＶＲ）が６ｃｍ３／１０ｍｉｎを超え（温度１９０℃、荷重５ｋｇ、ダイ直径２．０９５ｍｍ）、かつ熱安定性が高い、すなわち熱安定性が細片（ｓｔｒｉｐ）法と呼ばれる以下の方法により、無変色の細片長さが２０ｃｍ以上であることによって表わされることを特徴とする前記マスターバッチまたは「混合物」に関する。
【００７０】
熱安定性側定方法は、粒状の化合物を、棒を押出し成形するために押出し機に入れることである。化合物の前記棒を２２０℃に設定したオーブン（Ｗｅｒｎｅｒ  Ｍａｔｈｉｓ  ＡＧにより販売されているＭａｔｈｉｓ  Ｔｈｅｒｍｏｔｅｓｔｅｒ（登録商標））中に置く。棒をオーブン中に置くと直ぐに、オーブンの外に向かって０．８３３ｍｍ／ｍｉｎの移動速度で動かす。
【００７１】
次に、色の変化が無かった棒の長さを測定する。この長さが長いほど、化合物はより熱に安定である。
【００７２】
最後に、本発明は、本発明に従って処理された少なくとも１種類の充填剤を含むフィルム自体に関する。
【００７３】
本発明はより詳細には、前記フィルムが、以下に述べる「色むらビューア」法と呼ばれる方法に従って測定して、１０未満の色むら指数を有する通気性フィルムであることを特徴とするフィルムに関する。
【００７４】
この色むら指数とは、試料の構造の表面の不規則さを測定する無次元数として定義される。色むら指数が低い値であるほど、表面が非常に均質な構造であることを示す。
【００７５】
これを行うには、試験するフィルム試料（長さ２０ｃｍ、幅１５ｃｍ、厚さ２０マイクロメートル）を、２．０１の色むら指数を有するＤＩＮ  Ａ４フォーマットの黒紙のシートに接着剤によって固定する。
【００７６】
こうして調製された試料をカラースキャナー（ＵＭＡＸ（商標）Ｓｙｓｔｅｍｓ  ＧｍｂＨのＰｏｗｅｒＬｏｏｋ（商標）ＩＩＩ）中に置いて、試料表面の画像データを得る。まず最初に試料をスクリーンに表示して、試料の不完全な調製により結果を歪めることがないように、しわの無い領域を選択するべきであることに留意されたい。
【００７７】
次いでこの画像データを、ＳＶＧＡグラフィックスシステムおよびＯＮＬＹ  Ｓｏｌｕｔｉｏｎｓ  ＧｍｂＨのＰａｐＥｙｅ（商標）画像分析器を備えたコンピュータに送り、色むら指数値を得る。
【００７８】
本発明はまた、少なくとも１種類のこうした充填剤を含む、フィルム以外の形態でも、すべてのポリオレフィン物品に関する。
【００７９】
本発明はまた、業界のいずれの分野でも、特に充填剤の疎水性および優れた再分散性を必要とする分野における、これらのフィルムおよび物品のすべての用途に関する。
【００８０】
本発明は、以下の説明および以下の非限定的な実施例を読めば、より良く理解されるであろう。
【実施例１】
【００８１】
本実施例は、試験Ｎｏ．１〜７のために、平均直径１．８μｍで、８μｍ未満のトップカットをした、ＢＥＴ比表面積が４ｍ２／ｇである大理石を、本発明に従って処理する方法に関する。
【００８２】
これを行うために、様々な試験の実施例に対して、上記方法に従って以下の測定を行った。
【００８３】
無機質充填剤に対して、流動性、疎水性、および吸湿量
混合物に対して、ＭＶＲ、および熱安定性
フィルムに対して、色むら指数
試験Ｎｏ．１
この試験は、非処理の大理石を用いた参照試験である。
【００８４】
この非処理充填剤は、傾斜角が４０°、濁度指数が０、泡指数が０、また吸湿量が０．９５ｍｇ／ｍ２である。
【００８５】
マスターバッチまたは混合物は、無機質充填剤５０重量％、ＩＳＯ１１３３に従って測定したＭＶＲが１５．４ｃｍ３／１０ｍｉｎである線状低密度ポリエチレン４９．７重量％、および熱安定剤０．３重量％を含む。
【００８６】
得られた混合物は、ＭＶＲが５．２ｃｍ３／１０ｍｉｎで、熱安定性を表わす長さが１０ｃｍである。得られた混合物を用いたフィルムを、「キャストフィルム」製造系統によって調製する。
【００８７】
押出し機のシリンダーは温度がおよそ２４０〜２５０℃であり、延伸ユニットは温度が８０℃である。
【００８８】
延伸ユニットの第１ローラー上のフィルムの入口速度は２０ｍ／ｍｉｎ、延伸ユニットの最終ローラーからのフィルムの出口速度は４０ｍ／ｍｉｎである。
【００８９】
得られたフィルムの色むら指数は３１．２である。
【００９０】
試験Ｎｏ．２
この試験は、従来技術を例示し、平均直径１．８μｍで、８μｍ未満のトップカットをした、ＢＥＴ比表面積が４ｍ２／ｇであり、ステアリン１重量％によって処理した大理石を使用する。
【００９１】
この処理された充填剤は、傾斜角が４５°、濁度指数が１、泡指数が０．８、また吸湿量が０．４５ｍｇ／ｍ２である。
【００９２】
マスターバッチまたは混合物は、無機質充填剤５０重量％、試験Ｎｏ．１中と同じポリマー４９．７重量％、および試験Ｎｏ．１中と同じ安定剤０．３重量％を含み、ＭＶＲが９．３ｃｍ３／１０ｍｉｎで、熱安定性を表わす長さが２３ｃｍである。
【００９３】
得られた混合物を用いたフィルムを、試験Ｎｏ．１中と同じ運転条件下で、同じ装置で調製し、色むら指数は２１．１である。
【００９４】
試験Ｎｏ．３
この試験は、参照を例示し、平均直径１．８μｍで、８μｍ未満のトップカットをした、ＢＥＴ比表面積が４ｍ２／ｇであり、ヘキサデシルトリメトキシシラン５００重量ｐｐｍによって処理した大理石を使用する。
【００９５】
この処理された充填剤は、濁度指数が０、泡指数が０、また吸湿量が０．８８ｍｇ／ｍ２である。
【００９６】
マスターバッチまたは混合物は、無機質充填剤５０重量％、試験Ｎｏ．１中と同じポリマー４９．７重量％、および試験Ｎｏ．１中と同じ安定剤０．３重量％を含み、ＭＶＲが６．２ｃｍ３／１０ｍｉｎで、熱安定性を表わす長さが６ｃｍである。
【００９７】
得られた混合物を用いたフィルムを、試験Ｎｏ．１中と同じ運転条件下で、同じ装置で調製し、色むら指数は３３．３である。
【００９８】
試験Ｎｏ．４
この試験は、従来技術を例示し、平均直径１．８μｍで、８μｍ未満のトップカットをした、ＢＥＴ比表面積が４ｍ２／ｇであり、まず始めにステアリン１重量％、次いで、以前の試験で使用したのと同じシラン５００ｐｐｍによって処理した大理石を使用する。
【００９９】
この処理された充填剤は、濁度指数が１、泡指数が０．７５、また吸湿量が０．４３ｍｇ／ｍ２である。
【０１００】
マスターバッチまたは混合物は、無機質充填剤５０重量％、試験Ｎｏ．１中と同じポリマー４９．７重量％、および試験Ｎｏ．１中と同じ安定剤０．３重量％を含み、ＭＶＲが９．５ｃｍ３／１０ｍｉｎで、熱安定性を表わす長さが２３ｃｍである。
【０１０１】
得られた混合物を用いたフィルムを、試験Ｎｏ．１中と同じ運転条件下で、同じ装置で調製し、色むら指数は２１．０である。
【０１０２】
試験Ｎｏ．５
この試験は、参照を例示し、平均直径１．８μｍで、８μｍ未満のトップカットをした
、ＢＥＴ比表面積が４ｍ２／ｇであり、動粘度が１０００ｃＳｔのポリジメチルシロキサン５００重量ｐｐｍによって処理した大理石を使用する。
【０１０３】
この処理された充填剤は、濁度指数が０、泡指数が０、また吸湿量が０．８０ｍｇ／ｍ２である。
【０１０４】
マスターバッチまたは混合物は、無機質充填剤５０重量％、試験Ｎｏ．１中と同じポリマー４９．７重量％、および試験Ｎｏ．１中と同じ安定剤０．３重量％を含み、ＭＶＲが６．１ｃｍ３／１０ｍｉｎで、熱安定性を表わす長さが６ｃｍである。
【０１０５】
得られた混合物を用いたフィルムを、試験Ｎｏ．１中と同じ運転条件下で、同じ装置で調製し、色むら指数は２９．７である。
【０１０６】
試験Ｎｏ．６
この試験は、本発明を例示し、平均直径１．８μｍで、８μｍ未満のトップカットをした、ＢＥＴ比表面積が４ｍ２／ｇであり、まず始めに動粘度が１０００ｃＳｔのポリジメチルシロキサン５００ｐｐｍによって、次いでステアリン１％によって処理した大理石を使用する。
【０１０７】
この処理された充填剤は、傾斜角度が３６°でありしたがってＲ比率は０．９、濁度指数が１、泡指数が０．８、また吸湿量が０．３９ｍｇ／ｍ２である。
【０１０８】
マスターバッチまたは混合物は、無機質充填剤５０重量％、試験Ｎｏ．１中と同じポリマー４９．７重量％、および試験Ｎｏ．１中と同じ安定剤０．３重量％を含み、ＭＶＲが９．２ｃｍ３／１０ｍｉｎで、熱安定性を表わす長さが２３ｃｍである。
【０１０９】
得られた混合物を用いたフィルムを、試験Ｎｏ．１中と同じ運転条件下で、同じ装置で調製し、色むら指数は７．６である。
【０１１０】
試験Ｎｏ．７
この試験は、本発明を例示し、平均直径１．８μｍで、８μｍ未満のトップカットをした、ＢＥＴ比表面積が４ｍ２／ｇであり、動粘度が１０００ｃＳｔのポリジメチルシロキサン５００ｐｐｍによって、またステアリン１％によって同時に処理した大理石を使用する。
【０１１１】
この処理された充填剤は、傾斜角度が３６°であり、したがってＲ比率は０．９、濁度指数が１、泡指数が０．９、また吸湿量が０．４２ｍｇ／ｍ２である。
【０１１２】
マスターバッチまたは混合物は、無機質充填剤５０重量％、試験Ｎｏ．１中と同じポリマー４９．７重量％、および試験Ｎｏ．１中と同じ安定剤０．３重量％を含み、ＭＶＲが９．４ｃｍ３／１０ｍｉｎで、熱安定性を表わす長さが２０ｃｍである。
【０１１３】
得られた混合物を用いたフィルムを、試験Ｎｏ．１中と同じ運転条件下で、同じ装置で調製し、色むら指数は７．８である。
【０１１４】
試験Ｎｏ．８
この試験は、本発明を例示し、平均直径１．８μｍで、１０μｍのトップカットをした、ＢＥＴ比表面積が２．４ｍ２／ｇであり、動粘度が１０００ｃＳｔのポリジメチルシロキサン３００ｐｐｍによって、またステアリン０．６％によって処理した大理石を使用する。
【０１１５】
この処理された充填剤は、傾斜角度が３４°であり、したがってＲ比率は０．８５、濁度指数が０．９、泡指数が０．８、また吸湿量が０．４２ｍｇ／ｍ２である。
【０１１６】
マスターバッチまたは混合物は、無機質充填剤５０重量％、試験Ｎｏ．１中と同じポリマー４９．７重量％、および試験Ｎｏ．１中と同じ安定剤０．３重量％を含み、ＭＶＲが９．７ｃｍ３／１０ｍｉｎで、熱安定性を表わす長さが２０ｃｍである。
【０１１７】
得られた混合物を用いたフィルムを、試験Ｎｏ．１中と同じ運転条件下で、同じ装置で調製し、色むら指数は９．９である。
【０１１８】
試験Ｎｏ．９
この試験は、本発明を例示し、平均直径１．４μｍで、７μｍのトップカットをした、ＢＥＴ比表面積が５．３ｍ２／ｇであり、動粘度が１０００ｃＳｔのポリジメチルシロキサン５００ｐｐｍによって、またステアリン１．３％によって処理した、沈降炭酸カルシウムを使用する。
【０１１９】
この処理された充填剤は、傾斜角度が３６°であり、したがってＲ比率は０．９、濁度指数が０．９５、泡指数が０．９、また吸湿量が０．３７ｍｇ／ｍ２である。
【０１２０】
マスターバッチまたは混合物は、無機質充填剤５０重量％、試験Ｎｏ．１中と同じポリマー４９．７重量％、および試験Ｎｏ．１中と同じ安定剤０．３重量％を含み、ＭＶＲが９．１ｃｍ３／１０ｍｉｎで、熱安定性を表わす長さが２２ｃｍである。
【０１２１】
得られた混合物を用いたフィルムを、試験Ｎｏ．１中と同じ運転条件下で、同じ装置で調製し、色むら指数は９．１である。
【０１２２】
試験Ｎｏ．１０
この試験は、本発明を例示し、平均直径１．８μｍで、８μｍ未満のトップカットをした、ＢＥＴ比表面積が４ｍ２／ｇであり、動粘度が１０００ｃＳｔのポリジメチルシロキサン５００ｐｐｍによって、またベヘン酸１．２％によって処理した大理石を使用する。
【０１２３】
この処理された充填剤は、傾斜角度が３６°であり、したがってＲ比率は０．９、濁度指数が１、泡指数が０．９、また吸湿量が０．４０ｍｇ／ｍ２である。
【０１２４】
マスターバッチまたは混合物は、無機質充填剤５０重量％、試験Ｎｏ．１中と同じポリマー４９．７重量％、および試験Ｎｏ．１中と同じ安定剤０．３重量％を含み、ＭＶＲが９．２ｃｍ３／１０ｍｉｎで、熱安定性を表わす長さが２３ｃｍである。
【０１２５】
得られた混合物を用いたフィルムを、試験Ｎｏ．１中と同じ運転条件下で、同じ装置で調製し、色むら指数は８．４である。
【０１２６】
シランを用い、ステアリン酸を用いない試験Ｎｏ．３は、本発明による試験Ｎｏ．６から１０とは異なり、大量のメタノールの放出（体積で１５００ｐｐｍを超える量）を生じることに留意されたい。
【０１２７】
ステアリン酸とシランを組み合わせた試験Ｎｏ．４で、同じメタノールの放出が認められる。
【０１２８】
処理中に放出されたメタノールの量は、Ｄｒａｇｅｒ  Ｓｉｃｈｅｒｈｅｉｔｓｔｅｃｈｎｉｋ  ＧｍｂＨ社、Ｌｕｂｅｃｋ、ドイツからの１９９９年１１月（第５版）の使用説明書に従って、Ｄｒａｇｅｒ（商標）Ｔｕｂｅ  ８１  ０１  ６３１によって測定する。
【０１２９】
これらの試験で得られたすべての結果を、以下の表１で説明する。
【０１３０】
【表１】
2004522831.tif 000002
表１を読むと、本発明による試験のみが、色むら指数１０未満のフィルムと、疎水性が高い、すなわち、濁度指数が０．９〜１の間、泡指数が０．７〜１の間で、かつ吸湿量が低い、すなわち吸湿量が上記の方法で測定して、０．４５ｍｇ／ｍ２未満の充填剤との両方をもたらし、また体積流量（ＭＶＲ）がＩＳＯ１１３３に従って測定して９ｃｍ３／１０ｍｉｎ（温度１９０℃、荷重５ｋｇ、ダイ直径２．０９５ｍｍ）を超え、かつ熱安定性が高い、すなわち上記の方法により、熱安定性を変色しなかった細片の長さによって表わして２０ｃｍ以上のマスターバッチをもたらすことが分かる。
【０１３１】
本発明はまた、当業者が本明細書を読むことから、自らの知識から、および多分単純なルーチンの試験から直接利用可能となる、すべての実施形態およびすべての応用例を包含する。
【国際公開パンフレット】
2004522831.tif 000003
2004522831.tif 000004
2004522831.tif 000005
2004522831.tif 000006
2004522831.tif 000007
2004522831.tif 000008
2004522831.tif 000009
2004522831.tif 000010
2004522831.tif 000011
2004522831.tif 000012
2004522831.tif 000013
2004522831.tif 000014
2004522831.tif 000015
2004522831.tif 000016
2004522831.tif 000017
2004522831.tif 000018
2004522831.tif 000019
2004522831.tif 000020
2004522831.tif 000021
2004522831.tif 000022
2004522831.tif 000023
2004522831.tif 000024
2004522831.tif 000025
2004522831.tif 000026
2004522831.tif 000027
【国際調査報告】
2004522831.tif 000028
2004522831.tif 000029
2004522831.tif 000030
2004522831.tif 000031
2004522831.tif 000032
2004522831.tif 000033